(57)【要約】【課題】親油性の繊維で形成された不織布を用いているが、灰汁についても十分に吸着除去することができる調理用シートを提供する。【解決手段】繊度２〜３０デニール、繊維長２〜１０ｍｍのポリオレフィン系合成繊維を用いてエアレイド法により製造された不織布１２からなり、目付けが２５〜１００ｇ／ｃｍ２、厚さが０．５〜２ｍｍで、灰汁捕捉量を５０ｇ／ｍ２以上有する調理用シート。【選択図】　　　図１
2004089611.tif 000002
【特許請求の範囲】
【請求項１】
繊度が２〜３０デニールで、繊維長が２〜１０ｍｍのポリオレフィン系合成繊維を用いてエアレイド法により製造された不織布からなり、目付けが２５〜１００ｇ／ｃｍ２、厚さが０．５〜２ｍｍで、灰汁捕捉量が５０ｇ／ｍ２以上であることを特徴とする調理用シート。
【請求項２】
下式で表される繊維末端指数（ＳＩ値）が２万〜５０万である請求項１記載の調理用シート。
2004089611.tif 000006
【請求項３】
不織布が、少なくとも１層構造のシートからなる請求項１または２記載の調理用シート。
【請求項４】
繊度が２〜３０デニールの繊維を、少なくとも３０重量％以上含有する請求項１〜３いずれかに記載の調理用シート。
【請求項５】
繊維が、複合繊維からなる請求項１〜４いずれかに記載の調理用シート。
【発明の詳細な説明】
【０００１】
【発明の属する技術分野】
本発明は、煮物の調理時に使用する灰汁取りシート、さらに詳しくは、調理の際に、煮汁の表面に浮上してくる灰汁や油分などを吸着する調理用シートに関するものである。
【０００２】
【従来の技術】
煮物やスープのように、材料をだし汁や水で煮込む料理では、煮汁の上面に灰汁が浮き、これが材料の味、舌ざわり、外観などを著しく阻害している。また、調理中に灰汁と同時に生じる過剰な油についても、食味上や健康上から敬遠される傾向にある。
【０００３】
これらを解決するため、従来からいろいろな発明がなされている。例えば、実開平１−５９５５１号公報、実開平４−７７８３５号公報、実開平７−２７４３４号公報では、ポリプロピレンなどの親油性繊維を円板状にし、これを調理時に使用することによって余分な油を吸い取る灰汁取りシートが発明されている。また、特開平８−２４１４９号公報では、灰汁取りシートの構造をバルキー構造にし、出てきた灰汁を、その不織布シートの中に吸着するような発明がなされている。
【０００４】
実際、これらの発明に記載されたシートを用いて調理した場合、玉杓子などを用いて頻繁に灰汁や油を取る手間を省くことができた。
【０００５】
しかしながら、これらの発明では、灰汁というより、主に、油分を吸着除去することに主眼が置かれていた。このため、親水性成分の多い灰汁については、有効に除去されなかった。また、従来の灰汁取りを主眼とする調理用シートは、灰汁の発生量が多い場合には、必ずしも十分な性能を有しているとは言えないものであった。
【０００６】
【発明が解決しようとする課題】
この発明は、このような従来の問題を克服するためになされたものであり、親油性の繊維で形成された不織布を用いているが、灰汁についても十分に吸着除去することができる調理用シートを提供することを目的とするものである。
【０００７】
【課題を解決するための手段】
上記の目的を達成するため、本発明の調理用シートは、繊度が２〜３０デニールで、繊維長が２〜１０ｍｍのポリオレフィン系合成繊維を用いてエアレイド法により製造された不織布からなり、目付けが２５〜１００ｇ／ｃｍ２、厚さが０．５〜２ｍｍで、灰汁捕捉量が５０ｇ／ｍ２以上有することを特徴としている。
【０００８】
ここで、本発明の調理用シートは、下式で表される繊維末端指数（ＳＩ値）が２万〜５０万であることが好ましい。
2004089611.tif 000003
また、本発明の調理用シートは、不織布が、少なくとも１層構造のシートから形成されている。
さらに、本発明の調理用シートは、繊度が２〜３０デニールの繊維を、少なくとも３０％重量以上含有しているものが好ましい。
さらに、本発明の調理用シートは、繊維が、複合繊維で形成されているものが好ましい。
【０００９】
【発明の実施の形態】
以下、本発明の実施の形態を図面を用いて説明する。なお、この実施の形態では、１層構造の調理用シートを例にする。
【００１０】
図１において、１０は、本発明の調理用シートであり、所定の直径を有する円板形に形成されている。この調理用シート１０は、繊度が２〜３０デニールで、繊維長が２〜１０ｍｍのポリオレフィン系合成繊維１１を用いてエアレイド法により製造された不織布１２で形成されており、目付けが２５〜１００ｇ／ｃｍ２、厚さが０．５〜２ｍｍで、灰汁捕捉量を５０ｇ／ｍ２以上有している。
【００１１】
このように、単糸繊度が２〜３０デニールの太い繊維を使用することによって繊維間の空隙が広がり、浮上性凝固物質である灰汁の侵入を容易にすることができる。繊度が２デニール未満では、繊維間の空隙が狭まり、浮上性凝固物質である灰汁の侵入が不十分である。一方、繊度が３０デニールを超えると、逆に、繊維間の空隙が広過ぎて調理用シートを調理容器（鍋など）から引き上げる時に灰汁の脱落量が増大する。単糸繊度は、好ましくは２〜２０デニールである。
【００１２】
繊度が２〜３０デニールの範囲であれば、繊度違いの異層複合構造であっても良い。その際、２〜３０デニールの繊維は、少なくとも３０重量％以上含有させることが望ましい。太い繊維の不織布シートは、剛直性が増し、鍋に入れたり、あるいは、引き上げる時に折れたり、シワになったりするトラブルも無く、取り扱い易いというメリットもある。上記含有量は、さらに好ましくは７０〜１００重量％である。
【００１３】
繊維長としては、上記のように、２〜１０ｍｍが好ましい。このような短い繊維で構成することにより繊維末端数が増加する。繊維末端には、凝固物質である灰汁を絡め取る作用がある。これは、丁度、棒状の箸を使用すると、ある程度、灰汁を絡め取ることが可能であるが、輪やループ状になったものでは灰汁を絡め取ることが困難であるのと同様の理屈であり、誰しも容易に理解できる事柄である。
【００１４】
繊維長が２ｍｍより短い場合は、不織布を作製するのが困難となるばかりか、不織布からの繊維の離脱および脱落の可能性が生じ、実用性に欠ける。一方、繊維長が１０ｍｍを超える場合は、繊維末端数が減ることから繊維末端による灰汁絡め取り効果が十分に発揮され難い。繊維長は、好ましくは３〜７ｍｍである。
【００１５】
ところで、繊維を立体的な構造に配置することが灰汁のスムースな侵入と、進入後の灰汁が繊維へ絡み付く作用に必要であり、それには、エアレイド法で製造した不織布が好適である。エアレイド法による不織布の製法は、繊維を空気流に均一分散させながら搬送し、吐出部に設けた細孔から吹き出した繊維を、下部に設置された金属またはプラスチックのネットに落とし、ネット下部で空気をサクションしながら、繊維のみをネット上に集積する。このように製造された不織布は、不織布の流れ方向、幅方向および厚み方向へ繊維をランダムに３次元配向させることが可能である。その上、エアレイド法であれば、上記のような太くて短い繊維を好適に使用できる。
【００１６】
他の不織布、例えば、スパンボンドは、連続繊維で構成されているので、繊維末端が無い。また、カード機でウエブ形成する乾式不織布（スパンレース不織布も含む）の場合は、繊維長が短くてもせいぜい３０ｍｍ程度であり、かつ、太い繊維を使用するには、例えば、７０〜１００ｍｍ程度の長い繊維でなければカード工程性が維持できない。湿式不織布の場合は、ペーパーライクな構造となるので、本発明の狙いには、全くそぐわない。しかも、エアレイド法で製造した不織布は、均一性が良好なので、性能のバラツキも少なくなる。
【００１７】
その上、繊維交絡点を互いに結合させ、不織布シートとして一体化するには、加熱して繊維どうしを融着させるのが効率的である。このような熱融着繊維としては、ポリオレフィン系以外にポリエステル系も知られているが、撥水性と親油性とのバランスの点でポリオレフィン系が好適である。つまり、有機物である灰汁や、調理材料から発生する油分と親和性を有し、かつ、水には馴染み難い方が好ましい。
【００１８】
ポリオレフィン系熱融着繊維としては、芯鞘型や偏芯サイドバイサイド型の複合繊維が好適である。鞘あるいは繊維外周部を構成するポリオレフィンとしては、ポリエチレンやポリプロピレンが挙げられる。芯成分あるいは繊維内層部を構成するポリマーとしては、鞘より高融点であり、加熱融着処理温度で変化しないポリマーが好ましい。このような組み合わせとして、例えば、ポリエチレン／ポリプロピレン、ポリエチレン／ポリエステル、ポリプロピレン／ポリエステルなどが挙げられる。これらのポリマーは、本発明の作用・効果を阻害しない範囲で変性されていても差し支えがない。
【００１９】
このような熱融着繊維のウエブを、鞘あるいは繊維外周部のポリマーの融点以上、好ましくは、融点プラス１０℃以上の温度で加熱処理することにより繊維間がしっかり融着され、繊維の脱落現象が皆無となる。
【００２０】
また、灰汁捕捉量５０ｇ／ｍ２は、換算すると、直径２０ｃｍの円形シート（面積０．０３ｍ２）では、灰汁捕捉量が１．５ｇとなる。一般に、灰汁の生成量は、水に肉を投入してから煮沸する場合は、１．６〜１．７重量％、沸騰水に投入する場合は、０．３５〜０．４３重量％と言われており、平均１重量％と考えることが妥当である。つまり、１．５ｇの灰汁量は、１５０ｇの肉を煮たときに生ずる灰汁量に相当する。直径２０ｃｍ程度の鍋で調理する場合、肉３００ｇ程度が鍋に収納可能な限界と考えるのは妥当なところである。
【００２１】
従って、５０ｇ／ｍ２以上の灰汁捕捉能力を有することが、肉３００ｇから生ずる灰汁の少なくとも５０％以上を吸収するために必要であると言える。
【００２２】
ここで、灰汁捕捉量Ｗ（ｇ／ｍ２）は、次式より算出する。
Ｗ＝（Ｗ２−Ｗ１）×１００／３　　・・・・・　　（１）
ここで、
Ｗ１：使用前の直径２０ｃｍの円形調理用シート（面積０．０３ｍ２）の重量（ｇ）
Ｗ２：直径２０ｃｍ、深さ８．５ｃｍの鍋に水５００ｃｃ、獣脂（牛）２０ｇ、赤身の牛肉１８０ｇとを入れ、その上に直径２０ｃｍの調理用シート（面積０．０３ｍ２）を乗せ、その状態で１０分間煮込んだ後、調理シートを取り出し、風乾後の調理用シートの重量（ｇ）である。Ｗは、さらに好ましくは６０〜２００ｇ／ｍ２、特に好ましくは６０〜１００ｇ／ｍ２である。
【００２３】
目付けとしては、２５〜１００ｇ／ｃｍ２が好ましい。目付けが２５ｇ／ｃｍ２未満の低目付けの場合は、シートとしての剛性が低く、煮沸でめくれたり、取り扱い性に欠ける。また、灰汁を取る繊維量が少なければ、効果が少ない。これとは逆に、目付けが１００ｇ／ｃｍ２を超える高目付けの場合は、柔軟性を失い、煮物表面に沿い難く、灰汁や油取り効果が十分に発揮し難くなる。目付は、さらに好ましくは３０〜６０ｇ／ｃｍ２である。
【００２４】
厚さとしては、０．５〜２ｍｍが好ましい。厚さが０．５ｍｍ未満の場合は、シートとしての剛性が低くて加熱・煮沸でめくれたり、取り扱い性に欠ける。また、灰汁を取る繊維量が少なければ、効果が少ない。これとは逆に、厚さが２ｍｍを超える場合は、柔軟性を失い、煮物表面に沿い難く、灰汁や油取り効果が十分に発揮し難くなる。厚さは、さらに好ましく０．７〜１．７ｍｍである。
【００２５】
この調理用シート１０は、所望により孔やスリットを施しても良い。不織布１２は、２層構造でもよい。
【００２６】
また、本発明の調理用シートを構成する不織布は、下式で表される繊維末端指数（ＳＩ値）が、２万〜５０万が好ましく、さらに好ましくは３万〜４０万である。
ここで、まず単位面積あたりの繊維末端数（Ｓ）は、次式により計算される。
2004089611.tif 000004
繊維末端数が多いほど、灰汁を絡め取る作用はアップするが、繊維の太さの要因も影響する。この関係について鋭意検討の結果、次式で算出される繊維末端指数（ＳＩ値）を大きくすることにより、絡め取り効果がアップすることが判明した。
ＳＩ値＝Ｓ×Ｄ２
ただし、デニール違いの層を２層以上複合した場合は、それぞれの層について前記ＳＩ値を算出してから合算するものとする。
このＳＩ値が２万未満の場合は繊維末端数が少なく、かつファインデニールの繊維で構成されている状態であって、繊維末端による灰汁を絡め取る作用が小さい、あるいは繊維の間に灰汁が入り込む余地が小さい状態を示す。一方、５０万を超える場合は単位面積のなかに極めて密に多くの繊維末端数が存在するか、あるいは非常に太い繊維で構成されている状態を示す。前者の場合は繊維と繊維の間に灰汁が入り込む余地が少ないために、灰汁取り効果が小さくなる。また、非常に太い繊維で構成された場合は、逆に繊維間が拡がり過ぎて、入り込んだ灰汁を引上げる時にドリップしてしまう。
この繊維末端指数（ＳＩ値）は、不織布を構成する繊維の長さと繊度を適正化することにより、容易に調整することができる。多くの不織布製造法のなかで、このような適正化にはエアレイド法が最も好適である。
【００２７】
上記のように、本発明の調理用シート１０は、エアレイド法により製造された不織布で形成されているから、繊維１１が不織布の流れ方向、幅方向および厚み方向へランダムに３次元配向され、灰汁のスムースな侵入と、侵入後の灰汁が繊維へ絡み付き易くなり、灰汁捕捉量が増加する。
【００２８】
その上、本発明の調理用シート１０は、繊度２〜３０デニールの太い繊維を用いているから、繊維１１間の空隙が適度に広がり、浮上性凝固物質である灰汁の侵入が容易になるとともに、調理用シートを調理容器（鍋など）から引き上げる時に灰汁の脱落量を抑制することができる。
【００２９】
さらに、本発明の調理用シート１０は、２〜１０ｍｍの短い繊維を用いているから、繊維末端数が増加し、凝固物質である灰汁を絡め取る作用が飛躍的に増加する。
【００３０】
また、本発明の調理用シート１０は、目付けが２５〜１００ｇ／ｃｍ２で、厚さが０．５〜２ｍｍであるから、適度の剛性および柔軟性を有し、取り扱い性に優れているばかりでなく、煮沸でめくれたりすることもなく、灰汁や油取り効果が十分に発揮できる。
【００３１】
さらに、本発明の調理用シートは、上記繊維末端指数（ＳＩ値）を２万〜５０万とすることにより、繊維密度と繊度が適正化され、灰汁を絡め取る効果が向上する。
【００３２】
【実施例】
以下、実施例を挙げて、本発明をさらに具体的に説明する。
実施例１〜３、比較例１〜２
直径２０ｃｍ、深さ８．５ｃｍのアルミ鍋に水５００ｃｃと、獣脂（牛）２０ｇ、赤身の牛肉１８０ｇとを入れ、さらに、この上に「表１」に示す調理用シート（直径２０ｃｍ）を乗せた。この状態で１０分間煮込んだあと、調理シートを取り出し、風乾して灰汁固形分の付着量を計測後、上記の（１）式により算出した。
ここで、表１における取り扱い性は、実際に調理に使用した時の取り扱い易さを評価し、結果を○，△，×で表示した。
○：シートを乗せる時にきれいに拡げられ、調理中の煮込み沸騰でよじれ、片寄り、丸まりなどがなく、取り出しもスムースであった。
△：きれいに拡げられたが、調理中によじれ、片寄り、丸まりが発生し、灰汁の絡め取りが不十分であった。
×：拡げにくく、よじれ、片寄り、丸まりも発生し、取り扱いが難しかった。また、繊維末端数および繊維末端指数の測定方法は、本文中に詳記したとおりである。
【００３３】
【表１】
2004089611.tif 000005
【００３４】
「表１」から、本発明である実施例１〜３は、従来例である比較例１〜２に比べて灰汁捕捉量が１．８倍以上あることが分かる。
【００３５】
【発明の効果】
上記のように、本発明の調理用シートは、エアレイド法により製造された不織布で形成されているから、繊維が不織布の流れ方向、幅方向および厚み方向へランダムに３次元配向され、灰汁のスムースな侵入と、侵入後の灰汁が繊維へ絡み付き易くなる。その結果、灰汁捕捉量が増加する。
【００３６】
その上、本発明の調理用シートは、繊度２〜３０デニールの太い繊維を用いているから、繊維間の空隙が適度に広がり、浮上性凝固物質である灰汁の侵入が容易になるとともに、調理用シートを調理容器（鍋など）から引き上げるときに灰汁の脱落量を抑制することができる。
【００３７】
さらに、本発明の調理用シートは、２〜１０ｍｍの短い繊維を用いているから、繊維末端数が増加し、凝固物質である灰汁を絡め取る作用が飛躍的に増加する。
【００３８】
また、本発明の調理用シートは、目付けが２５〜１００ｇ／ｃｍ２で、厚さが０．５〜２ｍｍであるから、適度の剛性および柔軟性を有し、取り扱い性に優れているばかりでなく、煮沸でめくれたりすることもなく、灰汁や油取り効果が十分に発揮できる。
【００３９】
さらに、本発明の調理用シートは、該シートを構成する不織布の繊維末端指数を２万〜５０万とすることにより、灰汁を絡め取る効果が向上する。
【図面の簡単な説明】
【図１】本発明に係る料理用シートの平面図である。
【符号の説明】
１０　調理用シート
１１　繊維
１２　不織布
【図１】
2004089611.tif 000007
【手続補正書】
【提出日】平成14年11月13日(2002.11.13)
【手続補正１】
【補正対象書類名】明細書
【補正対象項目名】請求項２
【補正方法】変更
【補正の内容】
【請求項２】
下式で表される繊維末端指数（ＳＩ値）が２万〜５０万である請求項１記載の調理用シート。
2004089611.tif 000008
【手続補正２】
【補正対象書類名】明細書
【補正対象項目名】０００８
【補正方法】変更
【補正の内容】
【０００８】
ここで、本発明の調理用シートは、下式で表される繊維末端指数（ＳＩ値）が２万〜５０万であることが好ましい。
2004089611.tif 000009
また、本発明の調理用シートは、不織布が、少なくとも１層構造のシートから形成されている。
さらに、本発明の調理用シートは、繊度が２〜３０デニールの繊維を、少なくとも３０％重量以上含有しているものが好ましい。
さらに、本発明の調理用シートは、繊維が、複合繊維で形成されているものが好ましい。


【手続補正３】
【補正対象書類名】明細書
【補正対象項目名】００２６
【補正方法】変更
【補正の内容】
【００２６】
また、本発明の調理用シートを構成する不織布は、下式で表される繊維末端指数（ＳＩ値）が、２万〜５０万が好ましく、さらに好ましくは３万〜４０万である。
ここで、まず単位面積あたりの繊維末端数（Ｓ）は、次式により計算される。
2004089611.tif 000010
繊維末端数が多いほど、灰汁を絡め取る作用はアップするが、繊維の太さの要因も影響する。この関係について鋭意検討の結果、次式で算出される繊維末端指数（ＳＩ値）を大きくすることにより、絡め取り効果がアップすることが判明した。
ＳＩ値＝Ｓ×Ｄ２
ただし、デニール違いの層を２層以上複合した場合は、それぞれの層について前記ＳＩ値を算出してから合算するものとする。
このＳＩ値が２万未満の場合は繊維末端数が少なく、かつファインデニールの繊維で構成されている状態であって、繊維末端による灰汁を絡め取る作用が小さい、あるいは繊維の間に灰汁が入り込む余地が小さい状態を示す。一方、５０万を超える場合は単位面積のなかに極めて密に多くの繊維末端数が存在するか、あるいは非常に太い繊維で構成されている状態を示す。前者の場合は繊維と繊維の間に灰汁が入り込む余地が少ないために、灰汁取り効果が小さくなる。また、非常に太い繊維で構成された場合は、逆に繊維間が拡がり過ぎて、入り込んだ灰汁を引上げる時にドリップしてしまう。
この繊維末端指数（ＳＩ値）は、不織布を構成する繊維の長さと繊度を適正化することにより、容易に調整することができる。多くの不織布製造法のなかで、このような適正化にはエアレイド法が最も好適である。